(57)【要約】    【課題】  本発明は、表層は表面平滑性に優れ、中芯層は耐水性に優れた耐水性ボードを提供するものである。    【解決手段】  本発明は、表層、中芯層、表層の順で積層された耐水性ボードであって、表層は、木粉を接着剤で結合した層であり、中芯層は、木片と、熱可塑性合成樹脂粉と、熱硬化性合成樹脂粉、高融点の熱可塑性合成樹脂粉、繊維から選ばれた１種単独もしくは２種以上を組み合わせたもの、とからなる混合物であり、この混合物中には木片が４０〜８０質量％であり、この混合物を接着剤で結合した層である。【選択図】  なし【特許請求の範囲】
【請求項１】
表層、中芯層、表層の順で積層された耐水性ボードであって、
表層は、木紛を接着剤で結合した層であり、
中芯層は、木片と、熱可塑性合成樹脂粉と、熱硬化性合成樹脂粉、高融点の熱可塑性合成樹脂紛、繊維から選ばれた１種単独もしくは２種以上を組み合わせたものと、からなる混合物であり、この混合物中には木片が４０〜８０質量％であり、この混合物を接着剤で結合した層であることを特徴とする耐水性ボード。
【請求項２】
混合物が、木片と、熱可塑性合成樹脂粉と、熱硬化性樹脂粉とからなるものであり、
前記熱可塑性合成樹脂粉と前記熱硬化性合成樹脂粉とからなる合成樹脂粉において、この合成樹脂粉が前記熱可塑性合成樹脂粉８０〜１０質量％と、前記熱硬化性合成樹脂粉２０〜９０質量％とからなることを特徴とする請求項１に記載の耐水性ボード。
【請求項３】
混合物が、木片と、熱可塑性合成樹脂粉と、高融点の熱可塑性合成樹脂粉とからなるものであり、
前記熱可塑性合成樹脂粉と前記高融点の熱可塑性合成樹脂粉とからなる合成樹脂粉において、この合成樹脂粉が前記熱可塑性合成樹脂粉８０〜１０質量％と、前記高融点の熱可塑性合成樹脂粉２０〜９０質量％とからなることを特徴とする請求項１に記載の耐水性ボード。
【請求項４】
混合物が、木片と、熱可塑性合成樹脂粉と、平均長さで５ｍｍ以下の繊維とからなり、
前記熱可塑性合成樹脂粉と前記繊維とからなる組成物において、この組成物が前記熱可塑性合成樹脂粉９５〜３０質量％と、前記繊維５〜７０質量％とからなることを特徴とする請求項１に記載の耐水性ボード。
【発明の詳細な説明】
【技術分野】
【０００１】
本発明は建築用としての床材、内装材、外装材の他、家具、家電製品、厨房設備などに広く用いられ、特に水廻りなどにも好適に使用できる二次加工性と耐水性に優れた耐水性ボードに関する。
【背景技術】
【０００２】
地球環境保全の観点から、熱帯雨林の保護を目的とした森林伐採規制強化を背景に南洋材を使用した合板の需給バランスが極めてタイトな状況となり、将来的にも緩和の方向に無いことからその代替材の開発が喫緊の課題となっているが、既存のハードボード、ＭＤＦ、インシュレーションボード、パーティクルボードやＯＳＢ（配向性ボード）などの木質ボードでは、特に耐水性と二次加工性（化粧シートなどの貼り合せ適性、切削加工性、仕上りなど）を兼ね備える合板に代替可能なものがなかった。
【０００３】
また最近、木質ボードの耐水性向上を目的として、特許文献１のような耐水性ボードが提案されている。具体的には、木粉と熱硬化性樹脂粉とを接着剤で結合したものを表層とし、木片と熱硬化性樹脂粉とを接着剤で結合したものを中芯層とし、該中芯層の上下面に表層を積層させた３層構造からなる耐水性ボードについて記載されている。
【特許文献１】特開２００２−２５４４１３号公報
【発明の開示】
【発明が解決しようとする課題】
【０００４】
しかしながら、特許文献１記載のボードの表層には熱硬化性樹脂粉が含有されているため、熱硬化性樹脂粉が表層の表面に突出し、表面平滑性が低下する問題があった。
【０００５】
一方、特許文献１記載の３層構造からなる耐水性ボードの中芯層は、木片５５〜８０質量％と熱硬化性樹脂粉４５〜２０質量％とを接着剤で結合した層について記載がされている。そして、熱硬化性樹脂粉が２０質量％未満になると、耐水性は熱硬化性樹脂粉を含まない従来の結合材添加木質ボードと変わらない。逆に、熱硬化性樹脂粉が４５質量％を超えると、曲げ強度や耐水性は向上するものの熱硬化性樹脂粉と木片との比重の関係で容易に両者を均一に混合できず製造上の困難性が生ずることについて記載がされている。したがって、中芯層における熱硬化性樹脂粉は４５〜２０質量％とする必要があった。
【０００６】
しかしながら、特許文献１記載の３層構造からなる耐水性ボードにおいて、表層から熱硬化性樹脂粉を除いた場合、中芯層における熱硬化性樹脂粉の割合が４５〜２０質量％では、所望の耐水性が得られない問題があった。
【課題を解決するための手段】
【０００７】
そこで本発明は、上記問題を解決する為になされたもので、表層は表面平滑性に優れ、中芯層は耐水性に優れた耐水性ボードを提供するものである。
【０００８】
即ち、本発明の耐水性ボードは、請求項１に記載した通り、表層、中芯層、表層の順で積層された耐水性ボードであって、表層は、木紛を接着剤で結合した層であり、中芯層は、木片と、熱可塑性合成樹脂粉と、熱硬化性合成樹脂粉、繊維から選ばれた１種単独もしくは２種以上を組み合わせたものと、からなる混合物であり、この混合物中には木片が４０〜８０質量％であり、この混合物を接着剤で結合した層であることを特徴とする耐水性ボードである。  
【０００９】
また、本発明の請求項２に記載の耐水性ボードは、混合物が、木片と、熱可塑性合成樹脂粉と、熱硬化性樹脂粉とからなるものであり、前記熱可塑性合成樹脂粉と前記熱硬化性合成樹脂粉とからなる合成樹脂粉において、この合成樹脂粉が前記熱可塑性合成樹脂粉８０〜１０質量％と、前記熱硬化性合成樹脂粉２０〜９０質量％とからなることを特徴とする請求項１に記載の耐水性ボードである。
【００１０】
また、本発明の請求項３に記載の耐水性ボードは、混合物が、木片と、熱可塑性合成樹脂粉と、高融点の熱可塑性合成樹脂紛とからなるものであり、前記熱可塑性合成樹脂粉と前記高融点の熱可塑性合成樹脂紛とからなる合成樹脂粉において、この合成樹脂粉が前記熱可塑性合成樹脂粉８０〜１０質量％と、前記高融点の熱可塑性合成樹脂紛２０〜９０質量％とからなることを特徴とする請求項１に記載の耐水性ボードである。
【００１１】
また、本発明の請求項４に記載の耐水性ボードは、混合物が、木片と、熱可塑性合成樹脂粉と、平均長さで５ｍｍ以下の繊維とからなり、前記熱可塑性合成樹脂粉と前記繊維とからなる組成物において、この組成物が前記熱可塑性合成樹脂粉９５〜３０質量％と、前記繊維５〜７０質量％とからなることを特徴とする請求項１に記載の耐水性ボードである。
【発明の効果】
【００１２】
本発明の耐水性ボードは、表面平滑性に優れ、かつ耐水性に優れるものである。
【００１３】
さらに、本発明の耐水性ボードを基板とした化粧板を製造する際の二次加工性（例えば、低圧メラミン含浸紙の貼り合せ、高圧メラミン化粧板やポリエステル化粧板の貼り合わせ、合成樹脂化粧シートや化粧紙の貼り合せなどの貼り合せ加工適性、切削加工性など）、現場施工性、価格などを総合して合板の代替が可能であり、その上、現在の木質ボードの製造設備や二次加工設備を何ら改造することなく、さらに貼り合せ用接着剤等の副資材も変更することなくそのまま使用して製造出来るものである。
【００１４】
また、中芯層において熱可塑性合成樹脂粉が混入されているが故に、本発明の耐水性ボードの成形時の熱と圧力により該熱可塑性合成樹脂粉が軟化・変形、条件によっては溶融・流動し、熱硬化性合成樹脂粉、繊維、繊維粉、高融点の熱可塑性合成樹脂粉などの固形粉末と相俟って木片間の空隙を充填することにより、中芯層が緻密となり、切削加工面の仕上り状態が優れるものであると共に、木片や熱硬化性合成樹脂粉、繊維、繊維粉、高融点の熱可塑性合成樹脂粉などの接着剤としても機能し、当該ボードの特に強度や耐水性を中心とした物性向上に寄与するものである。例えば、床材のコア材として本発明の耐水性ボードを使用し、ボード端部を凸実や凹実形状に切削加工した場合、その加工面は滑らかなものであり、外観上優れるものである。さらに、中芯層が緻密であるが故に、加工した面における湿気や水が浸透し難いものである。
【００１５】
また、本発明の耐水性ボードは、表層に合成樹脂粉が混入されていないが故に、ボード製造時において、合成樹脂粉が熱板やスチールベルトへ付着・堆積することがなく、長期間安定した製造が可能である。
【００１６】
また、合成樹脂粉として、廃棄物より得た再生材を使用すること、或いは寿命を向かえた本発明の耐水性ボードを回収し、粉砕して再度耐水性ボード用材料として使用することが出来る。つまり、循環型の製造システムを提供することが出来るものである。
【発明を実施するための最良の形態】
【００１７】
本発明のボードは、表層、中芯層、表層の順で積層された耐水性ボードであって、表層は、木紛を接着剤で結合した層であり、中芯層は、木片と、熱可塑性合成樹脂粉と、熱硬化性合成樹脂粉、高融点の熱可塑性合成樹脂粉、繊維から選ばれた１種単独もしくは２種以上を組み合わせたものと、からなる混合物であり、この混合物中には木片が４０〜８０質量％であり、この混合物を接着剤で結合した層である。
【００１８】
本発明の表層は、木紛を接着剤で結合した層である。その結果、従来のように表層には、熱硬化性合成樹脂粉が含有されていないため、表面平滑性に優れる耐水性ボードを得ることが出来る。その上、ボード製造時において、熱硬化性合成樹脂粉が熱板やスチールベルトへ付着・堆積することがなく、長期間安定した製造が可能である。
【００１９】
本発明の木粉とは、例えば太さ０．２ｍｍ未満、長さ５ｍｍ未満の大きさが主に成っている木材の微粉末であり、例えば広葉樹及び針葉樹の輸入材或いは国産のマツ、ツガ、スギ、ヒノキなどの木材を鋸の屑状に微細化した微粉末、或いは製材所や合板、各種木質ボードの製造工程や二次加工工程などで発生する切削屑や端材、建設現場で発生する前記木材の端材や合板、ＯＳＢ、パーティクルボードなどの端材、或いは建築物のリフォームや解体で分別・回収された前記木材や合板、木質系のボードなどを鋸の屑状に微細化した微粉末を主体とするものである。
【００２０】
本発明の表層や中芯層に用いられる接着剤とは、通常のパーティクルボード等の木質系ボードで使用される接着剤を使用することができ、例えば、ユリア系樹脂、メラミン系樹脂、レゾール系フェノール樹脂、ノボラック系フェノール樹脂、水性イソシアネ−ト（例えば水性ＭＤＩなど）、水ガラスなどを挙げることが出来、これら接着剤は、単独又は２種類以上混合したものを使用できる。また、木粉や木片１００質量部に対して、該接着剤を固形分換算で２〜３０質量部の割合で混合し、通常のパーティクルボード等の木質系ボードの製造設備を用いて、熱加圧成形することによって、表層や中芯層を形成することができる。
【００２１】
本発明の中芯層は、木片と、熱可塑性合成樹脂粉と、熱硬化性合成樹脂粉、高融点の熱可塑性合成樹脂粉、繊維から選ばれた１種単独もしくは２種以上を組み合わせたものと、からなる混合物であり、この混合物中には木片が４０〜８０質量％であり、この混合物を接着剤で結合した層である。その結果、中芯層における木片間の空隙に熱可塑性合成樹脂粉と、熱硬化性合成樹脂粉、高融点の熱可塑性合成樹脂粉、繊維とから少なくとも１種とが充填され、特に熱可塑性合成樹脂粉が混入されていることにより、前述した機構で木片間の空隙に密充填が可能となり、従来の木片と熱硬化性樹脂粉とを接着剤で結合した層よりも緻密な層とすることが出来る。そして、表層に熱硬化性樹脂粉が混入されていなくとも、この緻密な層からなる中芯層によって、３層構造からなるボードは、合板に近い耐水性を有するものである。その上、合板に近い剛性（曲げ強度）を得ることが出来、さらに、２次加工性（特に、切削加工性）においても優れるものである。そしてさらに、表層の厚さを薄くし中芯層の厚さを厚くすることにより、本発明の耐水性ボードの特徴がより一層発揮できるものである。
【００２２】
本発明の中芯層は、木片と、熱可塑性合成樹脂粉と、熱硬化性合成樹脂粉、高融点の熱可塑性合成樹脂粉、繊維から選ばれた１種単独もしくは２種以上を組み合わせたものと、からなる混合物であり、この混合物中には木片が４０〜８０質量％であり、木片が８０質量％を超えると、木片間の空隙を充填する効果が得られず、緻密さがなくなり、その結果、切削加工時、主に木片や熱可塑性合成樹脂粉、熱硬化性合成樹脂粉、高融点の熱可塑性合成樹脂粉、繊維などが離脱し、切削加工面の仕上りが悪くなる。さらに、耐水性や剛性（曲げ強度）においても熱可塑性合成樹脂粉を含まない従来の木質系のボードと変わらなくなる。また、木片が４０質量％未満であると、木片と熱可塑性合成樹脂粉と、熱硬化性合成樹脂粉、繊維から選ばれた少なくとも１種との比重の関係で均一な混合が難しく、製造が困難である。
【００２３】
本発明の木片とは、例えば太さ０．２〜５ｍｍ、長さ２〜３０ｍｍ程度の大きさが主に成っている木材の微小片であり、例えば広葉樹及び針葉樹の輸入材或いは国産のマツ、ツガ、スギ、ヒノキなどの木材の微小片、或いは製材所や合板、各種木質ボードの製造工程や二次加工工程などで発生する端材、建設現場で発生する前記木材の端材や合板、ＯＳＢ、パーティクルボードなどの端材、或いは建築物のリフォームや解体で分別・回収された前記木材や木質板の微小片を主体とするものである。
【００２４】
本発明の熱可塑性合成樹脂粉は、木片間の空隙に密充填が可能となり、従来の木片と熱硬化性樹脂粉とを接着剤で結合した層よりも緻密な層とすることが出来る。
【００２５】
本発明の熱可塑性合成樹脂粉とは、本発明の耐水性ボードの成形条件で軟化・変形、条件によっては溶融・流動し木片の空隙を充填する特性を有する熱可塑性合成樹脂の粉状物を指す。例えば、本発明の耐水性ボードを製造するに際し、例えば、１１０〜１８０℃の範囲において加熱・加圧成形する場合、該条件で軟化・変形、条件によっては溶融・流動する合成樹脂粉が使用できる。但し、加熱・加圧成形時の温度と圧力は製造装置の種類や製造方法により適宜設定されるため、熱可塑性合成樹脂粉としては該設定温度・圧力下で軟化・変形、条件によっては溶融・流動するものが使用出来る。
【００２６】
また、前記熱可塑性合成樹脂紛としては、例えば、ポリエチレン樹脂、エチレン−酢酸ビニル共重合樹脂、ＡＢＳ樹脂、アクリル樹脂、熱可塑性ポリウレタン樹脂、ポリスチレン樹脂、軟質塩化ビニル樹脂組成物、塩化ビニル−酢酸ビニル共重合樹脂、エチレン−塩化ビニル共重合樹脂などの粉状物が挙げられ、中でも、ポリエチレン樹脂、ポリスチレン樹脂、軟質塩化ビニル樹脂などの粉状物が好ましい。これらの熱可塑性合成樹脂粉は、例えば該合成樹脂の発泡又は非発泡フィルムやシートや成形物、壁紙や床材の製造工程、該合成樹脂の発泡又は非発泡フィルムやシートや成形物、壁紙や床材の印刷、裁断、貼り合せ、模様付け、切削などの二次加工工程などにて発生する仕損品や端材、切削クズなどの廃棄物、使用済みの容器・包装材・トレイ・レジ袋、魚箱、フロートなどの廃棄物、建設工事現場で発生する断熱材や内装部材、壁紙や床材などの端材や残材、建築物の解体に伴い発生する断熱材や内装部材、壁紙や床材などの廃材など、また使用済みの冷蔵庫や自動販売機から回収した断熱材や成形物やパッキンなどの廃棄物を回収したものが好ましく、前記の如き熱可塑性合成樹脂を例えば、粉砕機、磨砕機などの適当な方法で微粉砕したものである。
【００２７】
前記熱可塑性合成樹脂粉の平均粒径は、５ｍｍ以下に粉砕したものが好ましい。微粉砕した熱可塑性合成樹脂粉の平均粒径が５ｍｍを超える径であると、該熱可塑性合成樹脂粉の熱容量が大きいため本発明の耐水性ボードの加工時の熱量では充分溶融・流動せず木片の間隙を充填し難くなり、得られた耐水性ボードは表面平滑性に欠けたり、切削加工面の滑らかさがなくなり加工品の仕上がりを損なうなど商品価値が乏しくなるだけでなく、特に中芯層の剛性（曲げ強度）や耐水性が殆ど改善されない場合がある。
【００２８】
微粉砕した熱可塑性合成樹脂の嵩比重は０．００５〜０．６ｇ／ｃｃのものが好ましい。尚、前記合成樹脂の発泡又は非発泡フィルムやシートや成形物及びそれらを二次加工した製品は、通常、別の材料と複合した構造と成っている場合もあり、そのような場合は本発明の熱可塑性合成樹脂粉はこれらの別の材料を含めたものとして扱うことが出来る。
【００２９】
本発明の中芯層において、混合物が、木片と、熱可塑性合成樹脂粉と、熱硬化性樹脂粉とからなるものであり、前記熱可塑性合成樹脂粉と前記熱硬化性合成樹脂粉とからなる合成樹脂粉において、この合成樹脂粉が前記熱可塑性合成樹脂粉８０〜１０質量％と、前記熱硬化性合成樹脂粉２０〜９０質量％とからなるものが好ましい。また、熱可塑性合成樹脂粉が８０質量％を超えると、切削加工の際、切削機の刃との摩擦熱により熱可塑性合成樹脂粉が溶融し、切削機の刃に付着堆積し易く、熱可塑性合成樹脂粉の溶融量が多い場合には、切削加工面において糸引きを起こし、加工面の仕上がりを悪くする虞がある。逆に、熱可塑性合成樹脂粉が１０質量％未満であると、中芯層における緻密さが不十分となり、耐水性や強度が低下する虞がある。さらに、切削加工の際に木片や合成樹脂粉、繊維が離脱し、仕上がりが悪くなり易い。
【００３０】
本発明の熱硬化性樹脂粉は、耐水性を向上させることは勿論のこと、剛性（特に、曲げ強度）を向上させることが出来るものであり、例えばエポキシ樹脂粉、メラミン樹脂粉、ポリアミド樹脂粉、尿素樹脂粉、ポリカルボジアミド樹脂粉、ポリウレタン樹脂粉（軟質、硬質）、ポリイソシアヌレート樹脂粉、フェノール樹脂粉、不飽和ポリエステル樹脂粉などの粉状物が挙げられ、中でも、メラミン樹脂粉、フェノール樹脂粉、ポリウレタン樹脂粉、ポリイソシアヌレート樹脂粉、尿素樹脂粉、架橋ポリオレフィン樹脂粉、各種合成ゴム加硫物などの粉が好ましい。これらの熱硬化性樹脂粉は、例えばポリカルボジアミドフォーム、ポリアミドフォーム、尿素フォーム、軟質ポリウレタンフォーム、硬質ポリウレタンフォーム、ポリイソシアヌレートフォーム、フェノールフォーム、エポキシフォーム、ポリエチレンフォーム、ポリプロピレンフォーム、各種合成ゴム発泡体、メラミン化粧板、ポリエステル化粧板などで、各製品の製造工程にて発生する仕損品や端材などの廃棄物、建築分野の断熱材や化粧板として使用されているもの、また使用済みの冷蔵庫や自動販売機から回収した断熱材、建設工事現場で発生する断熱パネルの端材や残材、建築物の解体に伴い発生する断熱パネルや化粧板などの廃材などを回収したものが好ましく、前記の如き熱硬性合成樹脂を例えば、粉砕機、磨砕機などの適当な方法で微粉砕したものである。
【００３１】
前記熱硬化性樹脂粉の平均粒径は、５ｍｍ以下に微粉砕したものが好ましい。微粉砕した熱硬化性樹脂粉の平均粒径が５ｍｍを超える径であると、木片の間隙を充填し難くなり、得られた耐水性ボードは表面平滑性に欠ける、或いは切削加工面の滑らかさがなくなり加工品の仕上がりを損なうなど商品価値が乏しくなるだけでなく、中芯層の剛性（曲げ強度）や耐水性が殆ど改善されない場合がある。
【００３２】
微粉砕した熱硬化性合成樹脂粉の嵩比重は０．０３〜０．６ｇ／ｃｃのものが好ましい。尚、前記断熱材は通常、紙や不織布などを主体とした面材が貼り合わされた構造と成っている場合があり、その様な場合は本発明の熱硬化性樹脂粉はこれらの面材を含めたものとして扱うことが出来る。その他、複合材として必要に応じて副次的に使用されている材料も同様に扱うことが出来るものである。
【００３３】
本発明の中芯層において、混合物が木片と、熱可塑性合成樹脂粉と、高融点の熱可塑性合成樹脂粉とから成るものであり、前記熱可塑性合成樹脂粉と高融点の前記熱可塑性合成樹脂粉とからなる合成樹脂粉において、この合成樹脂粉が前記熱可塑性合成樹脂粉８０〜１０質量％と、前記高融点の熱可塑性合成樹脂粉２０〜９０質量％とからなるものが好ましい。また、熱可塑性合成樹脂粉が８０質量％を超えると、切削加工の際、切削機の刃との摩擦熱により該熱可塑性合成樹脂が溶融し、切削機の刃に付着堆積し易く、ひどい場合は変形や糸引きを起こし、加工面の仕上がりを悪くする恐れがある。逆に、熱可塑性合成樹脂粉が１０質量％未満であると、中芯層における緻密さが不十分となり耐水性を悪くするばかりか切削加工の際に木片や合成樹脂が離脱し仕上がりが悪くなり易い。
【００３４】
本発明の高融点の熱可塑性合成樹脂粉とは、本発明の耐水性ボードの成形条件で溶融しない融点を持った熱可塑性合成樹脂粉をいう。例えば、本発明の耐水性ボードを製造するに際し、１１０〜１８０℃の範囲において加熱・加圧成形する場合、該条件で軟化・変形或いは溶融・流動することのない合成樹脂粉が使用できる。但し、加熱・加圧成形時の温度と圧力は製造装置の種類や製造方法により適宜設定されるため、高融点の熱可塑性合成樹脂粉としては該設定温度・圧力下で軟化・変形或いは溶融・流動することのないものが使用出来る。
【００３５】
また、前記高融点の熱可塑性樹脂粉ととしては、例えば、ポリプロピレン樹脂、エチレン−プロピレン共重合樹脂、ポリエステル樹脂、ポリカーボネート樹脂、硬質乃至半硬質塩化ビニル樹脂組成物、アクリル樹脂、エチレン−アクリル共重合樹脂、ポリビニルアルコール樹脂、ポリアミド樹脂などの粉が好ましい。これらの高融点の熱可塑性合成樹脂粉は、例えば該合成樹脂の発泡又は非発泡フィルムやシートや成形物の製造工程或いは該フィルムやシートの印刷工程、該フィルムやシートや成形物の二次加工工程などにて発生する仕損品や端材、切削クズなどの廃棄物、使用済みの容器（例えば、ペットボトルの印刷ラベル）・包装材・トレイ・レジ袋などの廃棄物、建設現場で発生するパイプ、波板、樋などの端材や残材、建築物の解体に伴ない発生するパイプ、波板、樋などの廃棄物、また使用済みの冷蔵庫や自動販売機から回収した高融点の熱可塑性合成樹脂成形物などを回収したものが好ましく、前記の如き高融点の熱可塑性合成樹脂製のフィルムやシート、パイプ、波板、樋、その他の成形品などを例えば、粉砕機、磨砕機などの適当な方法で微粉砕したものである。
【００３６】
前記高融点の熱可塑性合成樹脂粉の平均粒径は、５ｍｍ以下に粉砕したものが好ましい。微粉砕した高融点の熱可塑性合成樹脂チップの平均粒径が５ｍｍを超える径であると、木チップの間隙を充填し難くなり、得られた複合成形板は表面平滑性に欠けたり、切削加工面の滑らかさがなくなり加工品の仕上がりを損なうなど商品価値が乏しくなるだけでなく、特に中芯層機械的強度や耐水性が殆ど改善されない場合がある。
【００３７】
微粉砕した高融点の熱可塑性合成樹脂の嵩比重は０．０３〜０．６ｇ／ｃｃのものが好ましい。尚、前記の様な使用済み製品から回収したものには、前記の如き高融点の熱可塑性合成樹脂と一緒に熱可塑性合成樹脂が含まれる事があり、その場合はその中の熱可塑性合成樹脂の量を分析などの手段で確認し、その濃度が所定の濃度の範囲であればそのまま本発明の熱可塑性合成樹脂粉や高融点の熱可塑性合成樹脂粉として使用できるものである。また、熱可塑性合成樹脂の濃度が所定の濃度範囲に達しない場合、或いは所定の濃度範囲を超える場合は、夫々に所定の濃度範囲となる様に前記の熱可塑性合成樹脂より、使用済み製品から回収したものに含まれる熱可塑性合成樹脂と同じか又は相溶性の良い熱可塑性合成樹脂を選び追加し、所定の濃度範囲を超える場合は前記高融点の熱可塑性合成樹脂より適宜選択追加する事が出来る。また複合材として合成樹脂以外の本耐水性ボードの成形条件で溶融しないものと複合されている場合は、本発明の高融点の熱可塑性合成樹脂粉はそれらを含めたものとして扱うことができる。
【００３８】
また、本発明の熱可塑性合成樹脂粉としては、前記熱可塑性合成樹脂と、前記熱硬化性合成樹脂、前記高融点の熱可塑性合成樹脂、後述する繊維の少なくとも１種以上とを、例えば高速回転翼型・減容・混合・造粒設備、例えばスーパーアドオンミキサー（カワタ製）、ヘンシェルミキサーなどを使用し、熱可塑性合成樹脂中に熱硬化性合成樹脂や、高融点の熱可塑性合成樹脂や、繊維などが、微細粒状やチップ状、或いは繊維状でほぼ均一に分散した造粒物を造粒し、冷却後に粉砕機などにより平均粒径５ｍｍ以下に粉砕したものを使用してもよい。そして、この造粒粉と木片とを所定量混合して本発明の中芯層を形成することが出来る。また、この造粒粉に、熱可塑性合成樹脂粉や、熱硬化性合成樹脂粉、繊維、高融点の熱可塑性合成樹脂粉の少なくとも１種以上など加え、木片と共に混合して使用しても何ら差し支えないものである。
【００３９】
また、前記熱可塑性合成樹脂からなる造粒粉の平均粒径が５ｍｍを超える径であると、熱可塑性合成樹脂粉の熱容量が大きいが故に本発明の耐水性ボードの加工時の熱量では充分溶融・流動せず木片の間隙を充填し難くなり、得られた耐水性ボードは表面平滑性に欠けたり、切削加工面の滑らかさがなくなり加工品の仕上がりを損なうなど商品価値が乏しくなるだけでなく、特に中芯層の剛性（曲げ強度）や耐水性が殆ど改善されない場合がある。
【００４０】
本発明の中芯層において、混合物が、木片と、熱可塑性合成樹脂粉と、平均長さで５ｍｍ以下の繊維とからなり、熱可塑性合成樹脂粉と繊維とからなる組成物において、この組成物が前記熱可塑性合成樹脂粉９５〜３０質量％と、前記繊維５〜７０質量％とからなるものが好ましい。また、熱可塑性合成樹脂粉が９５質量％を超えると、熱可塑性が強くなり切削加工の際に刃との摩擦熱により熱可塑性合成樹脂粉が溶融し刃に付着堆積し、長期間の安定した製造が難しく、酷い場合は変形や糸引きを起こし加工面の仕上がりを悪くしたりするなどの問題がある。逆に、熱可塑性合成樹脂粉が３０質量％未満であると、熱可塑性が弱まり成形されたボードの強度が弱くなるばかりか切削加工の際に木片や熱可塑性合成樹脂粉、繊維等が離脱し、仕上がりが悪くなり易い。
【００４１】
本発明の繊維としては、有機繊維や無機繊維を、平均長さで５ｍｍ以下にしたものが好ましく、該繊維が中芯層中に混入されていることにより、耐水性を向上させることは勿論のこと、剛性（特に、曲げ強度）を向上させることができる。
【００４２】
前記有機繊維としては、パルプ、ビニロン繊維、ポリエステル繊維、ナイロン繊維、アクリル繊維、ポリウレタン繊維、ポリプロピレン繊維、コットン、レーヨンその他の有機繊維の少なくとも１種以上から成るものが挙げられ、中でも、パルプ、ビニロン繊維、ポリエステル繊維、ナイロン繊維、ポリプロピレン繊維などが好ましい。また、前記無機繊維としては、ガラス繊維、ロックウール、各種金属繊維、その他の無機繊維の少なくとも１種以上から成るものが挙げられる。更に、前記有機繊維と無機繊維は単独或いは複数を混合して使用することも出来る。前記有機繊維及び無機繊維は各繊維や繊維質シートの製造工程や該繊維や繊維質シートの二次加工工程、該繊維や繊維質シートを使用した複合製品の製造工程などで発生する仕損品や端材などの廃棄物、該複合製品の現場施工端材や残材、使用済みの該複合製品を回収・分別したものが好ましく、これらを例えば破砕や粉砕、磨砕など適当な方法にて、繊維長さで５ｍｍ以下にしたものが好ましい。繊維長が５ｍｍを超えると、繊維同士が絡み合い均一分散が難しくなると共に木片間の空隙への充填率が低下し所定の性能を得る事が難しくなる。尚、前記繊維質シートは通常、各種シート状複合材の基材やパネル状複合材の面材、その他様々な複合材に使用されており、複合材から繊維質シートを分別回収出来ない場合が殆どであり、そのような場合は付着する他の素材を含めたものとして扱うことが出来る。また、繊維粉は、異なる繊維粉同士を混合して使用することも出来る。
【００４３】
また、本発明の繊維としては、前記有機繊維や前記無機繊維から成る織布、不織布、編布等の繊維質シート及び／又は熱可塑性合成樹脂組成物との複合シートを、例えば高速回転翼型・減容・混合・造粒設備、例えばスーパーアドオンミキサー（カワタ製）、ヘンシェルミキサーなどにより造粒物を造粒し、冷却後に粉砕機などにより平均粒度５ｍｍ以下に微粉砕した繊維紛も使用出来る。このような繊維紛の平均粒度が５ｍｍを超えると、木片の空隙への充填率が低下し所定の性能や仕上がりを得る事が難しくなる。
【００４４】
また、本発明の耐水性ボードの製造方法は、従来の木質ボードの製造ラインを使用することが出来、例えばダブルベルト方式の連続プレスの場合は下方のスチールベルト上に各層の材料を供給・堆積し、この堆積物を上下のスチールベルト間で挟んだ状態で加熱・加圧成形することで、また、平板の多段プレスの場合は金属製支持板上に各層の材料を供給・堆積し、この堆積物を当該装置の上下板間で加熱・加圧成形することなどで製造することが出来る。尚、目的とする形状に予備圧縮してから加熱・加圧成形すれば、一層安定した品質の耐水性ボードを製造でき、また好ましくは各層毎に予備圧縮した材料を重ねてプレス板やスチールベルトで加熱・加圧成形しても良い。また、各層毎に作製した耐水性ボードを、例えば接着剤を用いて接着させたり、熱融着させ貼り合せてもよい。
【００４５】
尚、本発明の耐水性ボードに於いて、従来の木質ボードに使用される防腐剤、防黴剤、防火剤、撥水剤、寸法安定剤などを使用することは何ら問題ない。
【実施例】
【００４６】
本発明を実施例にて説明するが、本発明はこれらに限定されるものではない。
【００４７】
この実施例では、次のものを用いた。
【００４８】
木粉としては、建築時に発生した木質廃材を微細化した微粉末（含水率が５％で、見かけ比重が０．２２ｇ／ｃｃ）のものを使用した。
【００４９】
木片としては、建築時に発生した木質廃材で、太さ２乃至４ｍｍ・長さ５乃至１０ｍｍ程度の大きさの微小片（含水率が３％で、見かけ比重が０．２２ｇ／ｃｃ）のものを使用した。    
【００５０】
熱可塑性合成樹脂粉としては、押出成形により低発泡（２倍発泡）のスチロール板を粉砕したもの（見かけ比重が０．３ｇ／ｃｃ、平均粒径１ｍｍ）を使用した。尚、この熱可塑性合成樹脂粉は、後述する成形条件において溶融するものであった。    
【００５１】
高融点の熱可塑性合成樹脂粉としては、ポリエチレンテレフタレート製のペットボトルの印刷ラベルを粉砕したもの（見かけ比重が０．４ｇ／ｃｃ、平均粒径１．５ｍｍ）を使用した。尚、この高融点の熱可塑性合成樹脂粉は、後述する成形条件において溶融するものではなかった。    
【００５２】
熱硬化性樹脂粉としては、硬質ウレタンフォームボードの製造工程で発生した紙面材を有する硬質ポリウレタンフォームの廃材（尚、この廃材中には、紙面材が２０％含まれている）をターボミル（ターボミル工業社製）で平均粒径１ｍｍに粉砕し、見かけ比重が０．１０ｇ／ｃｃのものを使用した。    
【００５３】
繊維としては、平均長さで５ｍｍ以下のポリエステル繊維を使用した。          
【００５４】
接着剤Ａとしては、ユリアーメラミン樹脂（スイソボンド７０１、日本化成社製）を使用した。    
【００５５】
接着剤Ｂとしては、水乳化型ジフェニールメタンジイソシアネート（ウッドキュア３００、日本ポリウレタン工業社製）を使用した。    
【００５６】
また、各実施例および各比較例で用いる構成材料とその配合量は表１に示すように、表層用材料ついて、木粉１００質量部に対して接着剤Ａを１８質量部混合したものを使用した。中芯層用材料については、１）木片と、２）熱可塑性合成樹脂粉と、３）熱硬化性樹脂粉、高融点の熱可塑性合成樹脂粉、繊維から選ばれた少なくとも１種との合計量を１００質量部とし、この合計量に対して接着剤Ｂを８質量部混合したものを使用した。    
【００５７】
常態曲げ強度（Ｎ／ｍｍ２）および厚さ膨張率（％）は、ＪＩＳ  Ａ  ５９０８に準拠して測定した。    
【００５８】
また、切削加工性については、４５０ｍｍ×４５０ｍｍ角で１２ｍｍ厚のボードを得た後、切削実加工機により、ボードの端面を実加工し、その結果を以下の評価基準で判断した。    
【００５９】
評価基準
◎：実部において欠けた部分（欠損部）が全くなかった。
○：実部において欠けた部分が１〜２個あったが、実用上問題ない。
△：実部において欠けた部分が３個以上あった。
×：実部においてボロボロと欠けた、或いは、切削時の摩擦熱により切削機の刃に樹脂が付着した。    
【００６０】
［実施例１］
第１層および第３層用の表層用材料ａ’である木粉１００質量部と接着剤Ａであるユレアーメラミン樹脂１８質量部とを小型タンブラーに投入し、混合させて得た。        
【００６１】
第２層用の中芯層用材料ａである木片６５質量部と、熱可塑性合成樹脂粉１６質量部と、熱硬化性樹脂紛１９質量部と、接着剤Ｂである水乳化型ジフェニールメタンジイソシアネート樹脂８質量部とを小型タンブラーに投入し、混合させて得た。    
【００６２】
これら表層用材料ａ’と中芯層用材料ａとを用いて３層構造の木質ボードとするため、第１層：第２層：第３層の質量割合が、２０：６０：２０となるように、コール板上に表層用材料ａ’と中芯層用材料ａと表層用材料ａ’とを順次堆積（撒布）した後に予備圧縮し、生成したマットの両端に１２ｍｍのディスタンスバー（スペーサ）を置き、さらにマ
ット上にコール板載せて１６５℃に加熱したプレス機で５分間熱加圧し、４５０ｍｍ×４５０ｍｍ角で１２ｍｍ厚、密度が８５０ｋｇ／ｍ３の木質ボードを得た。      
【００６３】
この得られた木質ボードを用い、常態曲げ強度（Ｎ／ｍｍ２）および厚さ膨張率（％）、切削加工性の試験を行った。    
【００６４】
その結果を表２に示す。    
【００６５】
同表から明らかなように、常態曲げ強度が２４Ｎ／ｍｍ２，厚さ膨張率が５．５％であった。さらに、切削加工性は、◎であった。    
【００６６】
［実施例２］
第２層用の中芯層用材料ｂとして、木片６５質量部と、熱可塑性合成樹脂紛１６質量部と、高融点の熱可塑性合成樹脂紛１９質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００６７】
その結果を表２に示す。    
【００６８】
同表から明らかなように、常態曲げ強度が２４Ｎ／ｍｍ２，厚さ膨張率が６％であった。さらに、切削加工性は、◎であった。
【００６９】
［実施例３］  
第２層用の中芯層用材料ｃとして、木片６５質量部と、熱可塑性合成樹脂紛１６質量部と、繊維１９質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００７０】
その結果を表２に示す。    
【００７１】
同表から明らかなように、常態曲げ強度が２４Ｎ／ｍｍ２，厚さ膨張率が７％であった。さらに、切削加工性は、◎であった。
【００７２】
［実施例４］  
第２層用の中芯層用材料ｄとして、木片６５質量部と、熱可塑性合成樹脂紛２８質量部と、熱硬化性合成樹脂紛７質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。        
【００７３】
その結果を表２に示す。    
【００７４】
同表から明らかなように、常態曲げ強度が２７Ｎ／ｍｍ２，厚さ膨張率が３．８％であった。さらに、切削加工性は、◎であった。
【００７５】
［実施例５］  
第２層用の中芯層用材料ｅとして、木片６５質量部と、熱可塑性合成樹脂紛４質量部と、熱硬化性合成樹脂紛３１質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００７６】
その結果を表２に示す。    
【００７７】
同表から明らかなように、常態曲げ強度が２４Ｎ／ｍｍ２，厚さ膨張率が６．５％であった。さらに、切削加工性は、◎であった。
【００７８】
［実施例６］  
第２層用の中芯層用材料ｆとして、木片６５質量部と、熱可塑性合成樹脂紛２９質量部と、熱硬化性合成樹脂紛６質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。        
【００７９】
その結果を表２に示す。    
【００８０】
同表から明らかなように、常態曲げ強度が２７Ｎ／ｍｍ２，厚さ膨張率が４．３％であった。さらに、切削加工性は、○であった。
【００８１】
［実施例７］  
第２層用の中芯層用材料ｇとして、木片６５質量部と、熱可塑性合成樹脂紛３質量部と、熱硬化性合成樹脂紛３２質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００８２】
その結果を表２に示す。    
【００８３】
同表から明らかなように、常態曲げ強度が２４Ｎ／ｍｍ２，厚さ膨張率が４．５％であった。さらに、切削加工性は、○であった。    
【００８４】
［比較例１］  
第２層用の中芯層用材料ｈとして、木片３５質量部と、熱可塑性合成樹脂紛３５質量部と、熱硬化性合成樹脂紛３０質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。        
【００８５】
その結果を表２に示す。    
【００８６】
同表から明らかなように、常態曲げ強度が２７Ｎ／ｍｍ２，厚さ膨張率が３％であった。さらに、切削加工性は、実部においてボロボロと欠けたため×であった。    
【００８７】
［比較例２］  
第２層用の中芯層用材料ｉとして、木片８５質量部と、熱可塑性合成樹脂紛７質量部と、熱硬化性合成樹脂紛８質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００８８】
その結果を表２に示す。    
【００８９】
同表から明らかなように、常態曲げ強度が２２Ｎ／ｍｍ２，厚さ膨張率が１２％と大きく耐水性が劣っていた。さらに、切削加工性は、○であったが仕上がり状態は切削面の滑らかさを欠くものであった。    
【００９０】
［比較例３］  
第２層用の中芯層用材料ｊとして、木片６５質量部と、熱可塑性合成樹脂紛３５質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００９１】
その結果を表２に示す。    
【００９２】
同表から明らかなように、常態曲げ強度が３０Ｎ／ｍｍ２，厚さ膨張率が２．５％であった。さらに、切削加工性は、切削時の摩擦熱により切削機の刃に樹脂が付着したため×であった。    
【００９３】
［比較例４］  
第２層用の中芯層用材料ｋとして、木片６５質量部と、熱硬化性合成樹脂紛３５質量部と、水乳化型ジフェニールメタンジイソシアネート樹脂８質量部とを用いた以外は、実施例１と同様とし、４５０ｍｍ×４５０ｍｍ角で１２ｍｍ厚、密度が８５０ｋｇ／ｍ３の木質ボードを得た。この得られた木質ボードを用い、常態曲げ強度（Ｎ／ｍｍ２）および厚さ膨張率（％）、切削加工性の試験を行った。    
【００９４】
その結果を表２に示す。    
【００９５】
同表から明らかなように、常態曲げ強度が２４Ｎ／ｍｍ２，厚さ膨張率が１０％と大きく耐水性が劣るものであった。さらに、切削加工性は、○であったが仕上がり状態はやや切削面の滑らかさを欠くものであった。
【００９６】
【表１】
2009067008.tif 000002
【００９７】
【表２】
2009067008.tif 000003
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
表層、中芯層、表層の順で積層された耐水性ボードであって、
表層は、木粉を接着剤で結合した層であり、
中芯層は、木片と、熱可塑性合成樹脂粉と、熱硬化性合成樹脂粉、高融点の熱可塑性合
成樹脂粉、繊維から選ばれた１種単独もしくは２種以上を組み合わせたものと、からなる
混合物であり、この混合物中には木片が４０〜８０質量％であり、この混合物を接着剤で
結合した層であることを特徴とする耐水性ボード。
【請求項２】
混合物が、木片と、熱可塑性合成樹脂粉と、熱硬化性樹脂粉とからなるものであり、
前記熱可塑性合成樹脂粉と前記熱硬化性合成樹脂粉とからなる合成樹脂粉において、こ
の合成樹脂粉が前記熱可塑性合成樹脂粉８０〜１０質量％と、前記熱硬化性合成樹脂粉２
０〜９０質量％とからなることを特徴とする請求項１に記載の耐水性ボード。
【請求項３】
混合物が、木片と、熱可塑性合成樹脂粉と、高融点の熱可塑性合成樹脂粉とからなるも
のであり、
前記熱可塑性合成樹脂粉と前記高融点の熱可塑性合成樹脂粉とからなる合成樹脂粉にお
いて、この合成樹脂粉が前記熱可塑性合成樹脂粉８０〜１０質量％と、前記高融点の熱可
塑性合成樹脂粉２０〜９０質量％とからなることを特徴とする請求項１に記載の耐水性ボ
ード。
【請求項４】
混合物が、木片と、熱可塑性合成樹脂粉と、平均長さで５ｍｍ以下の繊維とからなり、
前記熱可塑性合成樹脂粉と前記繊維とからなる組成物において、この組成物が前記熱可
塑性合成樹脂粉９５〜３０質量％と、前記繊維５〜７０質量％とからなることを特徴とす
る請求項１に記載の耐水性ボード。
【手続補正２】
【補正対象書類名】明細書
【補正対象項目名】全文
【補正方法】変更
【補正の内容】
【発明の詳細な説明】
【技術分野】
【０００１】
本発明は建築用としての床材、内装材、外装材の他、家具、家電製品、厨房設備などに
広く用いられ、特に水廻りなどにも好適に使用できる二次加工性と耐水性に優れた耐水性
ボードに関する。
【背景技術】
【０００２】
地球環境保全の観点から、熱帯雨林の保護を目的とした森林伐採規制強化を背景に南洋
材を使用した合板の需給バランスが極めてタイトな状況となり、将来的にも緩和の方向に
無いことからその代替材の開発が喫緊の課題となっているが、既存のハードボード、ＭＤ
Ｆ、インシュレーションボード、パーティクルボードやＯＳＢ（配向性ボード）などの木
質ボードでは、特に耐水性と二次加工性（化粧シートなどの貼り合せ適性、切削加工性、
仕上りなど）を兼ね備える合板に代替可能なものがなかった。
【０００３】
また最近、木質ボードの耐水性向上を目的として、特許文献１のような耐水性ボードが
提案されている。具体的には、木粉と熱硬化性樹脂粉とを接着剤で結合したものを表層と
し、木片と熱硬化性樹脂粉とを接着剤で結合したものを中芯層とし、該中芯層の上下面に
表層を積層させた３層構造からなる耐水性ボードについて記載されている。
【特許文献１】特開２００２−２５４４１３号公報
【発明の開示】
【発明が解決しようとする課題】
【０００４】
しかしながら、特許文献１記載のボードの表層には熱硬化性樹脂粉が含有されているた
め、熱硬化性樹脂粉が表層の表面に突出し、表面平滑性が低下する問題があった。
【０００５】
一方、特許文献１記載の３層構造からなる耐水性ボードの中芯層は、木片５５〜８０質
量％と熱硬化性樹脂粉４５〜２０質量％とを接着剤で結合した層について記載がされてい
る。そして、熱硬化性樹脂粉が２０質量％未満になると、耐水性は熱硬化性樹脂粉を含ま
ない従来の結合材添加木質ボードと変わらない。逆に、熱硬化性樹脂粉が４５質量％を超
えると、曲げ強度や耐水性は向上するものの熱硬化性樹脂粉と木片との比重の関係で容易
に両者を均一に混合できず製造上の困難性が生ずることについて記載がされている。した
がって、中芯層における熱硬化性樹脂粉は４５〜２０質量％とする必要があった。
【０００６】
しかしながら、特許文献１記載の３層構造からなる耐水性ボードにおいて、表層から熱
硬化性樹脂粉を除いた場合、中芯層における熱硬化性樹脂粉の割合が４５〜２０質量％で
は、所望の耐水性が得られない問題があった。
【課題を解決するための手段】
【０００７】
そこで本発明は、上記問題を解決する為になされたもので、表層は表面平滑性に優れ、
中芯層は耐水性に優れた耐水性ボードを提供するものである。
【０００８】
即ち、本発明の耐水性ボードは、請求項１に記載した通り、表層、中芯層、表層の順で
積層された耐水性ボードであって、表層は、木粉を接着剤で結合した層であり、中芯層は
、木片と、熱可塑性合成樹脂粉と、熱硬化性合成樹脂粉、繊維から選ばれた１種単独もし
くは２種以上を組み合わせたものと、からなる混合物であり、この混合物中には木片が４
０〜８０質量％であり、この混合物を接着剤で結合した層であることを特徴とする耐水性
ボードである。  
【０００９】
また、本発明の請求項２に記載の耐水性ボードは、混合物が、木片と、熱可塑性合成樹
脂粉と、熱硬化性樹脂粉とからなるものであり、前記熱可塑性合成樹脂粉と前記熱硬化性
合成樹脂粉とからなる合成樹脂粉において、この合成樹脂粉が前記熱可塑性合成樹脂粉８
０〜１０質量％と、前記熱硬化性合成樹脂粉２０〜９０質量％とからなることを特徴とす
る請求項１に記載の耐水性ボードである。
【００１０】
また、本発明の請求項３に記載の耐水性ボードは、混合物が、木片と、熱可塑性合成樹
脂粉と、高融点の熱可塑性合成樹脂粉とからなるものであり、前記熱可塑性合成樹脂粉と
前記高融点の熱可塑性合成樹脂粉とからなる合成樹脂粉において、この合成樹脂粉が前記
熱可塑性合成樹脂粉８０〜１０質量％と、前記高融点の熱可塑性合成樹脂粉２０〜９０質
量％とからなることを特徴とする請求項１に記載の耐水性ボードである。
【００１１】
また、本発明の請求項４に記載の耐水性ボードは、混合物が、木片と、熱可塑性合成樹
脂粉と、平均長さで５ｍｍ以下の繊維とからなり、前記熱可塑性合成樹脂粉と前記繊維と
からなる組成物において、この組成物が前記熱可塑性合成樹脂粉９５〜３０質量％と、前
記繊維５〜７０質量％とからなることを特徴とする請求項１に記載の耐水性ボードである
。
【発明の効果】
【００１２】
本発明の耐水性ボードは、表面平滑性に優れ、かつ耐水性に優れるものである。
【００１３】
さらに、本発明の耐水性ボードを基板とした化粧板を製造する際の二次加工性（例えば
、低圧メラミン含浸紙の貼り合せ、高圧メラミン化粧板やポリエステル化粧板の貼り合わ
せ、合成樹脂化粧シートや化粧紙の貼り合せなどの貼り合せ加工適性、切削加工性など）
、現場施工性、価格などを総合して合板の代替が可能であり、その上、現在の木質ボード
の製造設備や二次加工設備を何ら改造することなく、さらに貼り合せ用接着剤等の副資材
も変更することなくそのまま使用して製造出来るものである。
【００１４】
また、中芯層において熱可塑性合成樹脂粉が混入されているが故に、本発明の耐水性ボ
ードの成形時の熱と圧力により該熱可塑性合成樹脂粉が軟化・変形、条件によっては溶融
・流動し、熱硬化性合成樹脂粉、繊維、繊維粉、高融点の熱可塑性合成樹脂粉などの固形
粉末と相俟って木片間の空隙を充填することにより、中芯層が緻密となり、切削加工面の
仕上り状態が優れるものであると共に、木片や熱硬化性合成樹脂粉、繊維、繊維粉、高融
点の熱可塑性合成樹脂粉などの接着剤としても機能し、当該ボードの特に強度や耐水性を
中心とした物性向上に寄与するものである。例えば、床材のコア材として本発明の耐水性
ボードを使用し、ボード端部を凸実や凹実形状に切削加工した場合、その加工面は滑らか
なものであり、外観上優れるものである。さらに、中芯層が緻密であるが故に、加工した
面における湿気や水が浸透し難いものである。
【００１５】
また、本発明の耐水性ボードは、表層に合成樹脂粉が混入されていないが故に、ボード
製造時において、合成樹脂粉が熱板やスチールベルトへ付着・堆積することがなく、長期
間安定した製造が可能である。
【００１６】
また、合成樹脂粉として、廃棄物より得た再生材を使用すること、或いは寿命を向かえ
た本発明の耐水性ボードを回収し、粉砕して再度耐水性ボード用材料として使用すること
が出来る。つまり、循環型の製造システムを提供することが出来るものである。
【発明を実施するための最良の形態】
【００１７】
本発明のボードは、表層、中芯層、表層の順で積層された耐水性ボードであって、表層
は、木粉を接着剤で結合した層であり、中芯層は、木片と、熱可塑性合成樹脂粉と、熱硬
化性合成樹脂粉、高融点の熱可塑性合成樹脂粉、繊維から選ばれた１種単独もしくは２種
以上を組み合わせたものと、からなる混合物であり、この混合物中には木片が４０〜８０
質量％であり、この混合物を接着剤で結合した層である。
【００１８】
本発明の表層は、木粉を接着剤で結合した層である。その結果、従来のように表層には
、熱硬化性合成樹脂粉が含有されていないため、表面平滑性に優れる耐水性ボードを得る
ことが出来る。その上、ボード製造時において、熱硬化性合成樹脂粉が熱板やスチールベ
ルトへ付着・堆積することがなく、長期間安定した製造が可能である。
【００１９】
本発明の木粉とは、例えば太さ０．２ｍｍ未満、長さ５ｍｍ未満の大きさが主に成って
いる木材の微粉末であり、例えば広葉樹及び針葉樹の輸入材或いは国産のマツ、ツガ、ス
ギ、ヒノキなどの木材を鋸の屑状に微細化した微粉末、或いは製材所や合板、各種木質ボ
ードの製造工程や二次加工工程などで発生する切削屑や端材、建設現場で発生する前記木
材の端材や合板、ＯＳＢ、パーティクルボードなどの端材、或いは建築物のリフォームや
解体で分別・回収された前記木材や合板、木質系のボードなどを鋸の屑状に微細化した微
粉末を主体とするものである。
【００２０】
本発明の表層や中芯層に用いられる接着剤とは、通常のパーティクルボード等の木質系
ボードで使用される接着剤を使用することができ、例えば、ユリア系樹脂、メラミン系樹
脂、レゾール系フェノール樹脂、ノボラック系フェノール樹脂、水性イソシアネ−ト（例
えば水性ＭＤＩなど）、水ガラスなどを挙げることが出来、これら接着剤は、単独又は２
種類以上混合したものを使用できる。また、木粉や木片１００質量部に対して、該接着剤
を固形分換算で２〜３０質量部の割合で混合し、通常のパーティクルボード等の木質系ボ
ードの製造設備を用いて、熱加圧成形することによって、表層や中芯層を形成することが
できる。
【００２１】
本発明の中芯層は、木片と、熱可塑性合成樹脂粉と、熱硬化性合成樹脂粉、高融点の熱
可塑性合成樹脂粉、繊維から選ばれた１種単独もしくは２種以上を組み合わせたものと、
からなる混合物であり、この混合物中には木片が４０〜８０質量％であり、この混合物を
接着剤で結合した層である。その結果、中芯層における木片間の空隙に熱可塑性合成樹脂
粉と、熱硬化性合成樹脂粉、高融点の熱可塑性合成樹脂粉、繊維とから少なくとも１種と
が充填され、特に熱可塑性合成樹脂粉が混入されていることにより、前述した機構で木片
間の空隙に密充填が可能となり、従来の木片と熱硬化性樹脂粉とを接着剤で結合した層よ
りも緻密な層とすることが出来る。そして、表層に熱硬化性樹脂粉が混入されていなくと
も、この緻密な層からなる中芯層によって、３層構造からなるボードは、合板に近い耐水
性を有するものである。その上、合板に近い剛性（曲げ強度）を得ることが出来、さらに
、２次加工性（特に、切削加工性）においても優れるものである。そしてさらに、表層の
厚さを薄くし中芯層の厚さを厚くすることにより、本発明の耐水性ボードの特徴がより一
層発揮できるものである。
【００２２】
本発明の中芯層は、木片と、熱可塑性合成樹脂粉と、熱硬化性合成樹脂粉、高融点の熱
可塑性合成樹脂粉、繊維から選ばれた１種単独もしくは２種以上を組み合わせたものと、
からなる混合物であり、この混合物中には木片が４０〜８０質量％であり、木片が８０質
量％を超えると、木片間の空隙を充填する効果が得られず、緻密さがなくなり、その結果
、切削加工時、主に木片や熱可塑性合成樹脂粉、熱硬化性合成樹脂粉、高融点の熱可塑性
合成樹脂粉、繊維などが離脱し、切削加工面の仕上りが悪くなる。さらに、耐水性や剛性
（曲げ強度）においても熱可塑性合成樹脂粉を含まない従来の木質系のボードと変わらな
くなる。また、木片が４０質量％未満であると、木片と熱可塑性合成樹脂粉と、熱硬化性
合成樹脂粉、繊維から選ばれた少なくとも１種との比重の関係で均一な混合が難しく、製
造が困難である。
【００２３】
本発明の木片とは、例えば太さ０．２〜５ｍｍ、長さ２〜３０ｍｍ程度の大きさが主に
成っている木材の微小片であり、例えば広葉樹及び針葉樹の輸入材或いは国産のマツ、ツ
ガ、スギ、ヒノキなどの木材の微小片、或いは製材所や合板、各種木質ボードの製造工程
や二次加工工程などで発生する端材、建設現場で発生する前記木材の端材や合板、ＯＳＢ
、パーティクルボードなどの端材、或いは建築物のリフォームや解体で分別・回収された
前記木材や木質板の微小片を主体とするものである。
【００２４】
本発明の熱可塑性合成樹脂粉は、木片間の空隙に密充填が可能となり、従来の木片と熱
硬化性樹脂粉とを接着剤で結合した層よりも緻密な層とすることが出来る。
【００２５】
本発明の熱可塑性合成樹脂粉とは、本発明の耐水性ボードの成形条件で軟化・変形、条
件によっては溶融・流動し木片の空隙を充填する特性を有する熱可塑性合成樹脂の粉状物
を指す。例えば、本発明の耐水性ボードを製造するに際し、例えば、１１０〜１８０℃の
範囲において加熱・加圧成形する場合、該条件で軟化・変形、条件によっては溶融・流動
する合成樹脂粉が使用できる。但し、加熱・加圧成形時の温度と圧力は製造装置の種類や
製造方法により適宜設定されるため、熱可塑性合成樹脂粉としては該設定温度・圧力下で
軟化・変形、条件によっては溶融・流動するものが使用出来る。
【００２６】
また、前記熱可塑性合成樹脂粉としては、例えば、ポリエチレン樹脂、エチレン−酢酸
ビニル共重合樹脂、ＡＢＳ樹脂、アクリル樹脂、熱可塑性ポリウレタン樹脂、ポリスチレ
ン樹脂、軟質塩化ビニル樹脂組成物、塩化ビニル−酢酸ビニル共重合樹脂、エチレン−塩
化ビニル共重合樹脂などの粉状物が挙げられ、中でも、ポリエチレン樹脂、ポリスチレン
樹脂、軟質塩化ビニル樹脂などの粉状物が好ましい。これらの熱可塑性合成樹脂粉は、例
えば該合成樹脂の発泡又は非発泡フィルムやシートや成形物、壁紙や床材の製造工程、該
合成樹脂の発泡又は非発泡フィルムやシートや成形物、壁紙や床材の印刷、裁断、貼り合
せ、模様付け、切削などの二次加工工程などにて発生する仕損品や端材、切削クズなどの
廃棄物、使用済みの容器・包装材・トレイ・レジ袋、魚箱、フロートなどの廃棄物、建設
工事現場で発生する断熱材や内装部材、壁紙や床材などの端材や残材、建築物の解体に伴
い発生する断熱材や内装部材、壁紙や床材などの廃材など、また使用済みの冷蔵庫や自動
販売機から回収した断熱材や成形物やパッキンなどの廃棄物を回収したものが好ましく、
前記の如き熱可塑性合成樹脂を例えば、粉砕機、磨砕機などの適当な方法で微粉砕したも
のである。
【００２７】
前記熱可塑性合成樹脂粉の平均粒径は、５ｍｍ以下に粉砕したものが好ましい。微粉砕
した熱可塑性合成樹脂粉の平均粒径が５ｍｍを超える径であると、該熱可塑性合成樹脂粉
の熱容量が大きいため本発明の耐水性ボードの加工時の熱量では充分溶融・流動せず木片
の間隙を充填し難くなり、得られた耐水性ボードは表面平滑性に欠けたり、切削加工面の
滑らかさがなくなり加工品の仕上がりを損なうなど商品価値が乏しくなるだけでなく、特
に中芯層の剛性（曲げ強度）や耐水性が殆ど改善されない場合がある。
【００２８】
微粉砕した熱可塑性合成樹脂の嵩比重は０．００５〜０．６ｇ／ｃｃのものが好ましい
。尚、前記合成樹脂の発泡又は非発泡フィルムやシートや成形物及びそれらを二次加工し
た製品は、通常、別の材料と複合した構造と成っている場合もあり、そのような場合は本
発明の熱可塑性合成樹脂粉はこれらの別の材料を含めたものとして扱うことが出来る。
【００２９】
本発明の中芯層において、混合物が、木片と、熱可塑性合成樹脂粉と、熱硬化性樹脂粉
とからなるものであり、前記熱可塑性合成樹脂粉と前記熱硬化性合成樹脂粉とからなる合
成樹脂粉において、この合成樹脂粉が前記熱可塑性合成樹脂粉８０〜１０質量％と、前記
熱硬化性合成樹脂粉２０〜９０質量％とからなるものが好ましい。また、熱可塑性合成樹
脂粉が８０質量％を超えると、切削加工の際、切削機の刃との摩擦熱により熱可塑性合成
樹脂粉が溶融し、切削機の刃に付着堆積し易く、熱可塑性合成樹脂粉の溶融量が多い場合
には、切削加工面において糸引きを起こし、加工面の仕上がりを悪くする虞がある。逆に
、熱可塑性合成樹脂粉が１０質量％未満であると、中芯層における緻密さが不十分となり
、耐水性や強度が低下する虞がある。さらに、切削加工の際に木片や合成樹脂粉、繊維が
離脱し、仕上がりが悪くなり易い。
【００３０】
本発明の熱硬化性樹脂粉は、耐水性を向上させることは勿論のこと、剛性（特に、曲げ
強度）を向上させることが出来るものであり、例えばエポキシ樹脂粉、メラミン樹脂粉、
ポリアミド樹脂粉、尿素樹脂粉、ポリカルボジアミド樹脂粉、ポリウレタン樹脂粉（軟質
、硬質）、ポリイソシアヌレート樹脂粉、フェノール樹脂粉、不飽和ポリエステル樹脂粉
などの粉状物が挙げられ、中でも、メラミン樹脂粉、フェノール樹脂粉、ポリウレタン樹
脂粉、ポリイソシアヌレート樹脂粉、尿素樹脂粉、架橋ポリオレフィン樹脂粉、各種合成
ゴム加硫物などの粉が好ましい。これらの熱硬化性樹脂粉は、例えばポリカルボジアミド
フォーム、ポリアミドフォーム、尿素フォーム、軟質ポリウレタンフォーム、硬質ポリウ
レタンフォーム、ポリイソシアヌレートフォーム、フェノールフォーム、エポキシフォー
ム、ポリエチレンフォーム、ポリプロピレンフォーム、各種合成ゴム発泡体、メラミン化
粧板、ポリエステル化粧板などで、各製品の製造工程にて発生する仕損品や端材などの廃
棄物、建築分野の断熱材や化粧板として使用されているもの、また使用済みの冷蔵庫や自
動販売機から回収した断熱材、建設工事現場で発生する断熱パネルの端材や残材、建築物
の解体に伴い発生する断熱パネルや化粧板などの廃材などを回収したものが好ましく、前
記の如き熱硬化性合成樹脂を例えば、粉砕機、磨砕機などの適当な方法で微粉砕したもので
ある。
【００３１】
前記熱硬化性樹脂粉の平均粒径は、５ｍｍ以下に微粉砕したものが好ましい。微粉砕し
た熱硬化性樹脂粉の平均粒径が５ｍｍを超える径であると、木片の間隙を充填し難くなり
、得られた耐水性ボードは表面平滑性に欠ける、或いは切削加工面の滑らかさがなくなり
加工品の仕上がりを損なうなど商品価値が乏しくなるだけでなく、中芯層の剛性（曲げ強
度）や耐水性が殆ど改善されない場合がある。
【００３２】
微粉砕した熱硬化性合成樹脂粉の嵩比重は０．０３〜０．６ｇ／ｃｃのものが好ましい
。尚、前記断熱材は通常、紙や不織布などを主体とした面材が貼り合わされた構造と成っ
ている場合があり、その様な場合は本発明の熱硬化性樹脂粉はこれらの面材を含めたもの
として扱うことが出来る。その他、複合材として必要に応じて副次的に使用されている材
料も同様に扱うことが出来るものである。
【００３３】
本発明の中芯層において、混合物が木片と、熱可塑性合成樹脂粉と、高融点の熱可塑性
合成樹脂粉とから成るものであり、前記熱可塑性合成樹脂粉と高融点の前記熱可塑性合成
樹脂粉とからなる合成樹脂粉において、この合成樹脂粉が前記熱可塑性合成樹脂粉８０〜
１０質量％と、前記高融点の熱可塑性合成樹脂粉２０〜９０質量％とからなるものが好ま
しい。また、熱可塑性合成樹脂粉が８０質量％を超えると、切削加工の際、切削機の刃と
の摩擦熱により該熱可塑性合成樹脂が溶融し、切削機の刃に付着堆積し易く、ひどい場合
は変形や糸引きを起こし、加工面の仕上がりを悪くする恐れがある。逆に、熱可塑性合成
樹脂粉が１０質量％未満であると、中芯層における緻密さが不十分となり耐水性を悪くす
るばかりか切削加工の際に木片や合成樹脂が離脱し仕上がりが悪くなり易い。
【００３４】
本発明の高融点の熱可塑性合成樹脂粉とは、本発明の耐水性ボードの成形条件で溶融し
ない融点を持った熱可塑性合成樹脂粉をいう。例えば、本発明の耐水性ボードを製造する
に際し、１１０〜１８０℃の範囲において加熱・加圧成形する場合、該条件で軟化・変形
或いは溶融・流動することのない合成樹脂粉が使用できる。但し、加熱・加圧成形時の温
度と圧力は製造装置の種類や製造方法により適宜設定されるため、高融点の熱可塑性合成
樹脂粉としては該設定温度・圧力下で軟化・変形或いは溶融・流動することのないものが
使用出来る。
【００３５】
また、前記高融点の熱可塑性樹脂粉ととしては、例えば、ポリプロピレン樹脂、エチレ
ン−プロピレン共重合樹脂、ポリエステル樹脂、ポリカーボネート樹脂、硬質乃至半硬質
塩化ビニル樹脂組成物、アクリル樹脂、エチレン−アクリル共重合樹脂、ポリビニルアル
コール樹脂、ポリアミド樹脂などの粉が好ましい。これらの高融点の熱可塑性合成樹脂粉
は、例えば該合成樹脂の発泡又は非発泡フィルムやシートや成形物の製造工程或いは該フ
ィルムやシートの印刷工程、該フィルムやシートや成形物の二次加工工程などにて発生す
る仕損品や端材、切削クズなどの廃棄物、使用済みの容器（例えば、ペットボトルの印刷
ラベル）・包装材・トレイ・レジ袋などの廃棄物、建設現場で発生するパイプ、波板、樋
などの端材や残材、建築物の解体に伴ない発生するパイプ、波板、樋などの廃棄物、また
使用済みの冷蔵庫や自動販売機から回収した高融点の熱可塑性合成樹脂成形物などを回収
したものが好ましく、前記の如き高融点の熱可塑性合成樹脂製のフィルムやシート、パイ
プ、波板、樋、その他の成形品などを例えば、粉砕機、磨砕機などの適当な方法で微粉砕
したものである。
【００３６】
前記高融点の熱可塑性合成樹脂粉の平均粒径は、５ｍｍ以下に粉砕したものが好ましい
。微粉砕した高融点の熱可塑性合成樹脂チップの平均粒径が５ｍｍを超える径であると、
木チップの間隙を充填し難くなり、得られた複合成形板は表面平滑性に欠けたり、切削加
工面の滑らかさがなくなり加工品の仕上がりを損なうなど商品価値が乏しくなるだけでな
く、特に中芯層機械的強度や耐水性が殆ど改善されない場合がある。
【００３７】
微粉砕した高融点の熱可塑性合成樹脂の嵩比重は０．０３〜０．６ｇ／ｃｃのものが好
ましい。尚、前記の様な使用済み製品から回収したものには、前記の如き高融点の熱可塑
性合成樹脂と一緒に熱可塑性合成樹脂が含まれる事があり、その場合はその中の熱可塑性
合成樹脂の量を分析などの手段で確認し、その濃度が所定の濃度の範囲であればそのまま
本発明の熱可塑性合成樹脂粉や高融点の熱可塑性合成樹脂粉として使用できるものである
。また、熱可塑性合成樹脂の濃度が所定の濃度範囲に達しない場合、或いは所定の濃度範
囲を超える場合は、夫々に所定の濃度範囲となる様に前記の熱可塑性合成樹脂より、使用
済み製品から回収したものに含まれる熱可塑性合成樹脂と同じか又は相溶性の良い熱可塑
性合成樹脂を選び追加し、所定の濃度範囲を超える場合は前記高融点の熱可塑性合成樹脂
より適宜選択追加する事が出来る。また複合材として合成樹脂以外の本耐水性ボードの成
形条件で溶融しないものと複合されている場合は、本発明の高融点の熱可塑性合成樹脂粉
はそれらを含めたものとして扱うことができる。
【００３８】
また、本発明の熱可塑性合成樹脂粉としては、前記熱可塑性合成樹脂と、前記熱硬化性
合成樹脂、前記高融点の熱可塑性合成樹脂、後述する繊維の少なくとも１種以上とを、例
えば高速回転翼型・減容・混合・造粒設備、例えばスーパーアドオンミキサー（カワタ製
）、ヘンシェルミキサーなどを使用し、熱可塑性合成樹脂中に熱硬化性合成樹脂や、高融
点の熱可塑性合成樹脂や、繊維などが、微細粒状やチップ状、或いは繊維状でほぼ均一に
分散した造粒物を造粒し、冷却後に粉砕機などにより平均粒径５ｍｍ以下に粉砕したもの
を使用してもよい。そして、この造粒粉と木片とを所定量混合して本発明の中芯層を形成
することが出来る。また、この造粒粉に、熱可塑性合成樹脂粉や、熱硬化性合成樹脂粉、
繊維、高融点の熱可塑性合成樹脂粉の少なくとも１種以上など加え、木片と共に混合して
使用しても何ら差し支えないものである。
【００３９】
また、前記熱可塑性合成樹脂からなる造粒粉の平均粒径が５ｍｍを超える径であると、
熱可塑性合成樹脂粉の熱容量が大きいが故に本発明の耐水性ボードの加工時の熱量では充
分溶融・流動せず木片の間隙を充填し難くなり、得られた耐水性ボードは表面平滑性に欠
けたり、切削加工面の滑らかさがなくなり加工品の仕上がりを損なうなど商品価値が乏し
くなるだけでなく、特に中芯層の剛性（曲げ強度）や耐水性が殆ど改善されない場合があ
る。
【００４０】
本発明の中芯層において、混合物が、木片と、熱可塑性合成樹脂粉と、平均長さで５ｍ
ｍ以下の繊維とからなり、熱可塑性合成樹脂粉と繊維とからなる組成物において、この組
成物が前記熱可塑性合成樹脂粉９５〜３０質量％と、前記繊維５〜７０質量％とからなる
ものが好ましい。また、熱可塑性合成樹脂粉が９５質量％を超えると、熱可塑性が強くな
り切削加工の際に刃との摩擦熱により熱可塑性合成樹脂粉が溶融し刃に付着堆積し、長期
間の安定した製造が難しく、酷い場合は変形や糸引きを起こし加工面の仕上がりを悪くし
たりするなどの問題がある。逆に、熱可塑性合成樹脂粉が３０質量％未満であると、熱可
塑性が弱まり成形されたボードの強度が弱くなるばかりか切削加工の際に木片や熱可塑性
合成樹脂粉、繊維等が離脱し、仕上がりが悪くなり易い。
【００４１】
本発明の繊維としては、有機繊維や無機繊維を、平均長さで５ｍｍ以下にしたものが好
ましく、該繊維が中芯層中に混入されていることにより、耐水性を向上させることは勿論
のこと、剛性（特に、曲げ強度）を向上させることができる。
【００４２】
前記有機繊維としては、パルプ、ビニロン繊維、ポリエステル繊維、ナイロン繊維、ア
クリル繊維、ポリウレタン繊維、ポリプロピレン繊維、コットン、レーヨンその他の有機
繊維の少なくとも１種以上から成るものが挙げられ、中でも、パルプ、ビニロン繊維、ポ
リエステル繊維、ナイロン繊維、ポリプロピレン繊維などが好ましい。また、前記無機繊
維としては、ガラス繊維、ロックウール、各種金属繊維、その他の無機繊維の少なくとも
１種以上から成るものが挙げられる。更に、前記有機繊維と無機繊維は単独或いは複数を
混合して使用することも出来る。前記有機繊維及び無機繊維は各繊維や繊維質シートの製
造工程や該繊維や繊維質シートの二次加工工程、該繊維や繊維質シートを使用した複合製
品の製造工程などで発生する仕損品や端材などの廃棄物、該複合製品の現場施工端材や残
材、使用済みの該複合製品を回収・分別したものが好ましく、これらを例えば破砕や粉砕
、磨砕など適当な方法にて、繊維長さで５ｍｍ以下にしたものが好ましい。繊維長が５ｍ
ｍを超えると、繊維同士が絡み合い均一分散が難しくなると共に木片間の空隙への充填率
が低下し所定の性能を得る事が難しくなる。尚、前記繊維質シートは通常、各種シート状
複合材の基材やパネル状複合材の面材、その他様々な複合材に使用されており、複合材か
ら繊維質シートを分別回収出来ない場合が殆どであり、そのような場合は付着する他の素
材を含めたものとして扱うことが出来る。また、繊維粉は、異なる繊維粉同士を混合して
使用することも出来る。
【００４３】
また、本発明の繊維としては、前記有機繊維や前記無機繊維から成る織布、不織布、編
布等の繊維質シート及び／又は熱可塑性合成樹脂組成物との複合シートを、例えば高速回
転翼型・減容・混合・造粒設備、例えばスーパーアドオンミキサー（カワタ製）、ヘンシ
ェルミキサーなどにより造粒物を造粒し、冷却後に粉砕機などにより平均粒度５ｍｍ以下
に微粉砕した繊維粉も使用出来る。このような繊維粉の平均粒度が５ｍｍを超えると、木
片の空隙への充填率が低下し所定の性能や仕上がりを得る事が難しくなる。
【００４４】
また、本発明の耐水性ボードの製造方法は、従来の木質ボードの製造ラインを使用する
ことが出来、例えばダブルベルト方式の連続プレスの場合は下方のスチールベルト上に各
層の材料を供給・堆積し、この堆積物を上下のスチールベルト間で挟んだ状態で加熱・加
圧成形することで、また、平板の多段プレスの場合は金属製支持板上に各層の材料を供給
・堆積し、この堆積物を当該装置の上下板間で加熱・加圧成形することなどで製造するこ
とが出来る。尚、目的とする形状に予備圧縮してから加熱・加圧成形すれば、一層安定し
た品質の耐水性ボードを製造でき、また好ましくは各層毎に予備圧縮した材料を重ねてプ
レス板やスチールベルトで加熱・加圧成形しても良い。また、各層毎に作製した耐水性ボ
ードを、例えば接着剤を用いて接着させたり、熱融着させ貼り合せてもよい。
【００４５】
尚、本発明の耐水性ボードに於いて、従来の木質ボードに使用される防腐剤、防黴剤、
防火剤、撥水剤、寸法安定剤などを使用することは何ら問題ない。
【実施例】
【００４６】
本発明を実施例にて説明するが、本発明はこれらに限定されるものではない。
【００４７】
この実施例では、次のものを用いた。
【００４８】
木粉としては、建築時に発生した木質廃材を微細化した微粉末（含水率が５％で、見か
け比重が０．２２ｇ／ｃｃ）のものを使用した。
【００４９】
木片としては、建築時に発生した木質廃材で、太さ２乃至４ｍｍ・長さ５乃至１０ｍｍ
程度の大きさの微小片（含水率が３％で、見かけ比重が０．２２ｇ／ｃｃ）のものを使用
した。    
【００５０】
熱可塑性合成樹脂粉としては、押出成形により低発泡（２倍発泡）のスチロール板を粉
砕したもの（見かけ比重が０．３ｇ／ｃｃ、平均粒径１ｍｍ）を使用した。尚、この熱可
塑性合成樹脂粉は、後述する成形条件において溶融するものであった。    
【００５１】
高融点の熱可塑性合成樹脂粉としては、ポリエチレンテレフタレート製のペットボトル
の印刷ラベルを粉砕したもの（見かけ比重が０．４ｇ／ｃｃ、平均粒径１．５ｍｍ）を使
用した。尚、この高融点の熱可塑性合成樹脂粉は、後述する成形条件において溶融するも
のではなかった。    
【００５２】
熱硬化性樹脂粉としては、硬質ウレタンフォームボードの製造工程で発生した紙面材を
有する硬質ポリウレタンフォームの廃材（尚、この廃材中には、紙面材が２０％含まれて
いる）をターボミル（ターボミル工業社製）で平均粒径１ｍｍに粉砕し、見かけ比重が０
．１０ｇ／ｃｃのものを使用した。    
【００５３】
繊維としては、平均長さで５ｍｍ以下のポリエステル繊維を使用した。          
【００５４】
接着剤Ａとしては、ユリアーメラミン樹脂（スイソボンド７０１、日本化成社製）を使
用した。    
【００５５】
接着剤Ｂとしては、水乳化型ジフェニールメタンジイソシアネート（ウッドキュア３０
０、日本ポリウレタン工業社製）を使用した。    
【００５６】
また、各実施例および各比較例で用いる構成材料とその配合量は表１に示すように、表
層用材料ついて、木粉１００質量部に対して接着剤Ａを１８質量部混合したものを使用し
た。中芯層用材料については、１）木片と、２）熱可塑性合成樹脂粉と、３）熱硬化性樹
脂粉、高融点の熱可塑性合成樹脂粉、繊維から選ばれた少なくとも１種との合計量を１０
０質量部とし、この合計量に対して接着剤Ｂを８質量部混合したものを使用した。    
【００５７】
常態曲げ強度（Ｎ／ｍｍ２）および厚さ膨張率（％）は、ＪＩＳ  Ａ  ５９０８に準拠
して測定した。    
【００５８】
また、切削加工性については、４５０ｍｍ×４５０ｍｍ角で１２ｍｍ厚のボードを得た
後、切削実加工機により、ボードの端面を実加工し、その結果を以下の評価基準で判断し
た。    
【００５９】
評価基準
◎：実部において欠けた部分（欠損部）が全くなかった。
○：実部において欠けた部分が１〜２個あったが、実用上問題ない。
△：実部において欠けた部分が３個以上あった。
×：実部においてボロボロと欠けた、或いは、切削時の摩擦熱により切削機の刃に樹脂
が付着した。    
【００６０】
［実施例１］
第１層および第３層用の表層用材料ａ’である木粉１００質量部と接着剤Ａであるユレ
アーメラミン樹脂１８質量部とを小型タンブラーに投入し、混合させて得た。        
【００６１】
第２層用の中芯層用材料ａである木片６５質量部と、熱可塑性合成樹脂粉１６質量部と
、熱硬化性樹脂粉１９質量部と、接着剤Ｂである水乳化型ジフェニールメタンジイソシア
ネート樹脂８質量部とを小型タンブラーに投入し、混合させて得た。    
【００６２】
これら表層用材料ａ’と中芯層用材料ａとを用いて３層構造の木質ボードとするため、
第１層：第２層：第３層の質量割合が、２０：６０：２０となるように、コール板上に表
層用材料ａ’と中芯層用材料ａと表層用材料ａ’とを順次堆積（撒布）した後に予備圧縮
し、生成したマットの両端に１２ｍｍのディスタンスバー（スペーサ）を置き、さらにマ
ット上にコール板載せて１６５℃に加熱したプレス機で５分間熱加圧し、４５０ｍｍ×４
５０ｍｍ角で１２ｍｍ厚、密度が８５０ｋｇ／ｍ３の木質ボードを得た。      
【００６３】
この得られた木質ボードを用い、常態曲げ強度（Ｎ／ｍｍ２）および厚さ膨張率（％）
、切削加工性の試験を行った。    
【００６４】
その結果を表２に示す。    
【００６５】
同表から明らかなように、常態曲げ強度が２４Ｎ／ｍｍ２，厚さ膨張率が５．５％であ
った。さらに、切削加工性は、◎であった。    
【００６６】
［実施例２］
第２層用の中芯層用材料ｂとして、木片６５質量部と、熱可塑性合成樹脂粉１６質量部
と、高融点の熱可塑性合成樹脂粉１９質量部と、水乳化型ジフェニールメタンジイソシア
ネート樹脂８質量部とを用いた以外は、実施例１と同様とし、４５０ｍｍ×４５０ｍｍ角
で１２ｍｍ厚、密度が８５０ｋｇ／ｍ３の木質ボードを得た。この得られた木質ボードを
用い、常態曲げ強度（Ｎ／ｍｍ２）および厚さ膨張率（％）、切削加工性の試験を行った
。    
【００６７】
その結果を表２に示す。    
【００６８】
同表から明らかなように、常態曲げ強度が２４Ｎ／ｍｍ２，厚さ膨張率が６％であった
。さらに、切削加工性は、◎であった。
【００６９】
［実施例３］  
第２層用の中芯層用材料ｃとして、木片６５質量部と、熱可塑性合成樹脂粉１６質量部
と、繊維１９質量部と、水乳化型ジフェニールメタンジイソシアネート樹脂８質量部とを
用いた以外は、実施例１と同様とし、４５０ｍｍ×４５０ｍｍ角で１２ｍｍ厚、密度が８
５０ｋｇ／ｍ３の木質ボードを得た。この得られた木質ボードを用い、常態曲げ強度（Ｎ
／ｍｍ２）および厚さ膨張率（％）、切削加工性の試験を行った。    
【００７０】
その結果を表２に示す。    
【００７１】
同表から明らかなように、常態曲げ強度が２４Ｎ／ｍｍ２，厚さ膨張率が７％であった
。さらに、切削加工性は、◎であった。
【００７２】
［実施例４］  
第２層用の中芯層用材料ｄとして、木片６５質量部と、熱可塑性合成樹脂粉２８質量部
と、熱硬化性合成樹脂粉７質量部と、水乳化型ジフェニールメタンジイソシアネート樹脂
８質量部とを用いた以外は、実施例１と同様とし、４５０ｍｍ×４５０ｍｍ角で１２ｍｍ
厚、密度が８５０ｋｇ／ｍ３の木質ボードを得た。この得られた木質ボードを用い、常態
曲げ強度（Ｎ／ｍｍ２）および厚さ膨張率（％）、切削加工性の試験を行った。        
【００７３】
その結果を表２に示す。    
【００７４】
同表から明らかなように、常態曲げ強度が２７Ｎ／ｍｍ２，厚さ膨張率が３．８％であ
った。さらに、切削加工性は、◎であった。
【００７５】
［実施例５］  
第２層用の中芯層用材料ｅとして、木片６５質量部と、熱可塑性合成樹脂粉４質量部と
、熱硬化性合成樹脂粉３１質量部と、水乳化型ジフェニールメタンジイソシアネート樹脂
８質量部とを用いた以外は、実施例１と同様とし、４５０ｍｍ×４５０ｍｍ角で１２ｍｍ
厚、密度が８５０ｋｇ／ｍ３の木質ボードを得た。この得られた木質ボードを用い、常態
曲げ強度（Ｎ／ｍｍ２）および厚さ膨張率（％）、切削加工性の試験を行った。    
【００７６】
その結果を表２に示す。    
【００７７】
同表から明らかなように、常態曲げ強度が２４Ｎ／ｍｍ２，厚さ膨張率が６．５％であ
った。さらに、切削加工性は、◎であった。
【００７８】
［実施例６］  
第２層用の中芯層用材料ｆとして、木片６５質量部と、熱可塑性合成樹脂粉２９質量部
と、熱硬化性合成樹脂粉６質量部と、水乳化型ジフェニールメタンジイソシアネート樹脂
８質量部とを用いた以外は、実施例１と同様とし、４５０ｍｍ×４５０ｍｍ角で１２ｍｍ
厚、密度が８５０ｋｇ／ｍ３の木質ボードを得た。この得られた木質ボードを用い、常態
曲げ強度（Ｎ／ｍｍ２）および厚さ膨張率（％）、切削加工性の試験を行った。        
【００７９】
その結果を表２に示す。    
【００８０】
同表から明らかなように、常態曲げ強度が２７Ｎ／ｍｍ２，厚さ膨張率が４．３％であ
った。さらに、切削加工性は、○であった。
【００８１】
［実施例７］  
第２層用の中芯層用材料ｇとして、木片６５質量部と、熱可塑性合成樹脂粉３質量部と
、熱硬化性合成樹脂粉３２質量部と、水乳化型ジフェニールメタンジイソシアネート樹脂
８質量部とを用いた以外は、実施例１と同様とし、４５０ｍｍ×４５０ｍｍ角で１２ｍｍ
厚、密度が８５０ｋｇ／ｍ３の木質ボードを得た。この得られた木質ボードを用い、常態
曲げ強度（Ｎ／ｍｍ２）および厚さ膨張率（％）、切削加工性の試験を行った。    
【００８２】
その結果を表２に示す。    
【００８３】
同表から明らかなように、常態曲げ強度が２４Ｎ／ｍｍ２，厚さ膨張率が４．５％であ
った。さらに、切削加工性は、○であった。    
【００８４】
［比較例１］  
第２層用の中芯層用材料ｈとして、木片３５質量部と、熱可塑性合成樹脂粉３５質量部
と、熱硬化性合成樹脂粉３０質量部と、水乳化型ジフェニールメタンジイソシアネート樹
脂８質量部とを用いた以外は、実施例１と同様とし、４５０ｍｍ×４５０ｍｍ角で１２ｍ
ｍ厚、密度が８５０ｋｇ／ｍ３の木質ボードを得た。この得られた木質ボードを用い、常
態曲げ強度（Ｎ／ｍｍ２）および厚さ膨張率（％）、切削加工性の試験を行った。  
【００８５】
その結果を表２に示す。    
【００８６】
同表から明らかなように、常態曲げ強度が２７Ｎ／ｍｍ２，厚さ膨張率が３％であった
。さらに、切削加工性は、実部においてボロボロと欠けたため×であった。    
【００８７】
［比較例２］  
第２層用の中芯層用材料ｉとして、木片８５質量部と、熱可塑性合成樹脂粉７質量部と
、熱硬化性合成樹脂粉８質量部と、水乳化型ジフェニールメタンジイソシアネート樹脂８
質量部とを用いた以外は、実施例１と同様とし、４５０ｍｍ×４５０ｍｍ角で１２ｍｍ厚
、密度が８５０ｋｇ／ｍ３の木質ボードを得た。この得られた木質ボードを用い、常態曲
げ強度（Ｎ／ｍｍ２）および厚さ膨張率（％）、切削加工性の試験を行った。    
【００８８】
その結果を表２に示す。    
【００８９】
同表から明らかなように、常態曲げ強度が２２Ｎ／ｍｍ２，厚さ膨張率が１２％と大き
く耐水性が劣っていた。さらに、切削加工性は、○であったが仕上がり状態は切削面の滑
らかさを欠くものであった。    
【００９０】
［比較例３］  
第２層用の中芯層用材料ｊとして、木片６５質量部と、熱可塑性合成樹脂粉３５質量部
と、水乳化型ジフェニールメタンジイソシアネート樹脂８質量部とを用いた以外は、実施
例１と同様とし、４５０ｍｍ×４５０ｍｍ角で１２ｍｍ厚、密度が８５０ｋｇ／ｍ３の木
質ボードを得た。この得られた木質ボードを用い、常態曲げ強度（Ｎ／ｍｍ２）および厚
さ膨張率（％）、切削加工性の試験を行った。    
【００９１】
その結果を表２に示す。    
【００９２】
同表から明らかなように、常態曲げ強度が３０Ｎ／ｍｍ２，厚さ膨張率が２．５％であ
った。さらに、切削加工性は、切削時の摩擦熱により切削機の刃に樹脂が付着したため×
であった。    
【００９３】
［比較例４］  
第２層用の中芯層用材料ｋとして、木片６５質量部と、熱硬化性合成樹脂粉３５質量部
と、水乳化型ジフェニールメタンジイソシアネート樹脂８質量部とを用いた以外は、実施
例１と同様とし、４５０ｍｍ×４５０ｍｍ角で１２ｍｍ厚、密度が８５０ｋｇ／ｍ３の木
質ボードを得た。この得られた木質ボードを用い、常態曲げ強度（Ｎ／ｍｍ２）および厚
さ膨張率（％）、切削加工性の試験を行った。    
【００９４】
その結果を表２に示す。    
【００９５】
同表から明らかなように、常態曲げ強度が２４Ｎ／ｍｍ２，厚さ膨張率が１０％と大き
く耐水性が劣るものであった。さらに、切削加工性は、○であったが仕上がり状態はやや
切削面の滑らかさを欠くものであった。
【００９６】
【表１】
2009067008.tif 000004
【００９７】
【表２】
2009067008.tif 000005